(57)【要約】【課題】配線材に生じる熱膨張・収縮を、細線電極で受けることになるために、細線電極に応力が加わる。【解決手段】配線材２は、太陽電池３の一主面に樹脂接着剤によって接続され、太陽電池３は、一主面に形成された複数の細線電極４Ａと、複数の細線電極４Ａを電気的に接続するように形成された補助電極４Ｃと、を有し、補助電極４Ｃの幅は、細線電極４Ａの幅と同等から１０倍程度となるように形成されている。【選択図】図６
2010118705.tif 000002
【特許請求の範囲】
【請求項１】
配線材によって互いに電気的に接続された複数の太陽電池を有する太陽電池モジュールであって、
前記配線材は、前記太陽電池の一主面に樹脂接着剤によって接続され、
前記太陽電池は、前記一主面に形成された複数の細線電極と、前記複数の細線電極を電気的に接続するように形成された補助電極と、を有し、
前記補助電極の幅は、前記細線電極の幅と同等から１０倍程度となるように形成されていることを特徴とする太陽電池モジュール。
【請求項２】
前記補助電極は、前記配線材が接続される領域に形成されている請求項１記載の太陽電池モジュール。
【請求項３】
前記配線タブは表面に導電体層を有し、
前記細線電極及び前記補助電極の少なくとも一方は、前記導電体層にめり込む部分を有する請求項１記載の太陽電池モジュール。
【請求項４】
前記補助電極の周辺部は、前記樹脂接着材により覆われている請求項１乃至３のいずれかに記載の太陽電池モジュール。
【請求項５】
前記樹脂接着材は、導電性粒子を含有する請求項１乃至４のいずれかに記載の太陽電池モジュール。
【発明の詳細な説明】
【技術分野】
【０００１】
本発明は、配線材により互いに電気的に接続された複数の太陽電池を有する太陽電池モジュールに関する。
【背景技術】
【０００２】
太陽電池モジュール１１は、図８の概念的な断面図に示すように、配線材２によって互いに電気的に接続された複数の太陽電池３１、３１…を、受光面保護部材１５と裏面保護部材１６との間に封止材１７によって封止することによって構成されている。
【０００３】
太陽電池３１は、光電変換機能を有する光電変換部と、光電変換部の受光面に設けられた集電電極とを有している。集電電極は、光電変換部の光入射面の略全域にわたって互いに平行に設けられた複数のライン状の細線電極と、この細線電極の長手方向と直交する方向に延在するように設けられた接続電極とを有している。そして、配線材２は接続電極上に半田により接着され、隣り合う複数の太陽電池３１、３１・・・が電気的に接続されている（例えば、特許文献１参照）。
【０００４】
また、配線材２を太陽電池３１の電極に接着する接着材として、半田の代わりに導電性粒子を含む樹脂接着材を使用することにより、配線材２を接着する際の温度を低くすることも検討されている（例えば、特許文献２参照）。このように、配線材の接着時の温度を低くすることで、配線材と太陽電池の熱膨張係数の差に起因する太陽電池の反りや割れ・欠けの発生を抑制することが可能となる。
【０００５】
ところで、このような樹脂接着材を用いた接続では、配線材と電極との間の電気的な接続が樹脂接着材中の導電性粒子のみによって行われることになる。このため、配線材と電極との抵抗が、半田を用いて接続した場合に比べて大きくなることが予想される。そこで、本願出願人は、このような課題を低減する方法を出願している（例えば、特許文献３参照）。以下に図面を参照してこの接続方法を簡単に説明する。
【０００６】
図９（ａ）はこの方法を用いて配線材２の接続を行った太陽電池３１を受光面側からみた平面図であり、図９（ｂ）は同図（ａ）のＡ−Ａ線間に沿って切断した場合における拡大断面図である。太陽電池３１は、図９に示すように、光電変換部５上に略全域にわたって細線電極４０２Ａが互いに略平行に形成され、接続電極が形成されていない。配線材２は、銅等の金属製の芯材２ａと、表面に形成された半田等の導電体層２ｂとによって構成されている。そして、図９（ｂ）に示すように、細線電極４０２Ａの先端が導電体層２ｂ中にめり込むことによって、配線材２と細線電極４０２Ａとが電気的に接続されている。また、太陽電池３１と配線材２とは樹脂接着材７によって機械的に接続されている。
【０００７】
この方法では、配線材２と太陽電池３１との機械的な接続に樹脂接着材７を用いるので、半田による接続に比べ、接着時の温度を低減することができる。このため、接続の際に加えられる熱による太陽電池３１の反りを低減することができる。また、太陽電池３１と配線材２との電気的な接続は、配線材２の導電体層２ｂに細線電極４０２Ａがめり込むことにより行われている。このため、半田などの導電性材料を介した接続と比べ、電気抵抗を低減できる。また、接続電極を設ける必要がないため、太陽電池モジュール作成時に係るコストを低減することができる。
【先行技術文献】
【特許文献】
【０００８】
【特許文献１】特開２００２−３５９３８８号公報
【特許文献２】特開２００５−１０１５１９号公報
【特許文献３】国際公開第２００８／０２３７９５号パンフレット
【発明の概要】
【発明が解決しようとする課題】
【０００９】
ところで、上述した方法では、細線電極４０２Ａの短手方向が配線材２の長手方向に一致している。このため、配線材４０２Ａの長手方向に生じる熱膨張・収縮を、細線電極４０２Ａの短手方向で受けることになるために、細線電極４０２Ａに応力が加わることが予想される。
【００１０】
そこで、本発明は、このような細線電極に加わる応力を抑制し、信頼性が向上した太陽電池モジュールを提供することを目的とする。
【課題を解決するための手段】
【００１１】
本発明の特徴は、配線材によって互いに電気的に接続された複数の太陽電池を有する太陽電池モジュールであって、前記配線材は、前記太陽電池の一主面に樹脂接着剤によって接続され、前記太陽電池は、前記一主面に形成された複数の細線電極と、前記複数の細線電極を電気的に接続するように形成された補助電極と、を有し、前記補助電極の幅は、前記細線電極の幅と同等から１０倍程度となるように形成されていることを特徴とする。
【００１２】
また、前記補助電極は、前記配線材が接続される領域に形成されている。
【００１３】
また、前記配線タブは表面に導電体層を有し、前記細線電極及び前記補助電極の少なくとも一方は、前記導電体層にめり込む部分を有する。
【００１４】
また、前記補助電極の周辺部は、前記樹脂接着材により覆われている。
【００１５】
また、前記樹脂接着材は、導電性粒子を含有する。
【発明の効果】
【００１６】
本発明によれば、信頼性及び歩留まりの向上した太陽電池モジュールを提供することができる。
【図面の簡単な説明】
【００１７】
【図１】第１実施形態に係る太陽電池モジュールの断面図である。
【図２】第１実施形態に係る太陽電池の平面図である。
【図３】第１実施形態に係る太陽電池モジュールの太陽電池と配線材との接続関係を説明する平面図である。
【図４】第１実施形態に係る太陽電池モジュールの太陽電池と配線材との接続関係を説明する断面図である。
【図５】変形例に係る細線電極を説明する平面図である。
【図６】第２実施形態に係る太陽電池の平面図である。
【図７】第２実施形態に係る太陽電池モジュールの太陽電池と配線材との接続関係を説明する平面図である。
【図８】従来に係る太陽電池モジュールの断面図である。
【図９】従来に係る太陽電池モジュールの太陽電池と配線材との接続関係を説明する図である。
【発明を実施するための形態】
【００１８】
次に、図面を用いて、本発明の実施の形態を説明する。以下の図面の記載において、同一又は類似の部分には、同一又は類似の符号を付している。ただし、図面は模式的なものであり、各寸法の比率等は現実のものとは異なることに留意すべきである。従って、具体的な寸法等は以下の説明を参酌して判断すべきものである。又、図面相互間においても互いの寸法の関係や比率が異なる部分が含まれていることは勿論である。
《第１実施形態》
まず、図１から図４を用いて本発明の第１実施形態に係る太陽電池モジュール１について説明する。
【００１９】
（太陽電池モジュールの構成）
図１は、本実施形態に係る太陽電池モジュール１の構成を示す概念的な断面図である。太陽電池モジュール１は、配列方向Ｙに沿って配された複数の太陽電池３、３…と、配線材２と、受光面保護部材１５と、封止材１７と、裏面保護部材１６とを有する。そして、隣り合う太陽電池３、３は、配列方向Ｙに沿って延在する配線材２により電気的に接続されている。
【００２０】
太陽電池３の受光面側には、透光性を有する受光面保護部材１５が、透光性を有する封止材１７よって接着されている。受光面保護部材１５は、例えば、ガラス、透光性プラスチック等の透光性を有する材料を用いて構成されている。また、太陽電池３の裏面側には、裏面保護部材１６が封止材１７によって接着されている。裏面保護部材１６は、例えば、ＰＥＴ等の樹脂フィルム或いはＡｌ箔を樹脂フィルムでサンドイッチした構造の積層フィルム等からなる。
【００２１】
封止材１７は例えば、ＥＶＡ、ＰＶＢ等の透光性を有する樹脂であり、太陽電池３を封止する機能も有している。さらに、裏面保護部材１６の例えば裏面には図示しない電力取り出し用の端子箱が配されている。さらに太陽電池モジュールの外周部には、必要に応じて枠体が取り付けられている。
【００２２】
このような太陽電池モジュール１を製造するにあたっては、まず、受光面保護部材１５、封止材１７、複数の太陽電池３、封止材１７、裏面保護部材１６を順次積層して積層体を作成する。次に、積層体の上下から圧力を加えながら加熱し、太陽電池モジュール１を作成する。
【００２３】
（太陽電池の構造）
図２（ａ）は本実施形態に係る太陽電池３を受光面側からみた平面図であり、図２（ｂ）は裏面側からみた平面図である。また、図２（ｃ）は図２（ａ）のαで囲む領域の要部拡大図である。太陽電池３は、図２（ａ）及び図２（ｂ）に示すように、光電変換部５と、この光電変換部５の受光面及び裏面の夫々に配された集電電極とを有している。光電変換部５は、光を受光することによって内部で光生成キャリアを生成する。光生成キャリアとは、光の受光によって光電変換部５内で生成される電子と正孔である。
【００２４】
光電変換部５は、ｐｎ接合やｐｉｎ接合等の半導体接合を有する半導体材料から構成される。半導体材料としては、単結晶半導体シリコン、多結晶シリコンといった結晶系シリコン半導体や、ＧａＡｓ等の化合物半導体、非晶質シリコン系薄膜半導体や化合物系薄膜半導体等、その他周知の半導体材料からなる半導体材料を用いることができる。また、上記半導体材料との間で半導体接合を形成する材料としては、結晶系半導体、非晶質系半導体、化合物半導体或いはその他周知の半導体材料を用いることができる。
【００２５】
光電変換部５の受光面に形成された集電電極は、図２（ａ）の平面図に示すように、複数本の細線状の細線電極４Ａ、４Ａ…を有している。細線電極４Ａは、太陽電池３の配列方向Ｙを短手方向とし、配列方向Ｙと略直交する方向Ｘを長手方向とし、配列方向Ｙに沿って複数本配列されている。細線電極４Ａの一部分は、後述するように配線材２を接続するための接続電極としても機能する。細線電極４Ａ、４Ａ…は、光入射によって光電変換部５で生成された電子・正孔のキャリアを集めるための電極である。細線電極４Ａ，４Ａ…は、光電変換部５の受光面の略全域にわたって、互いに平行に配列されている。尚、細線電極４Ａの寸法、本数は、光電変換部５の寸法、物性等を考慮して適宜設定される。
【００２６】
また、図２（ａ）に示すように、細線電極４Ａは、配線材２が接続される領域に、隣接する細線電極４Ａに向かって突出する突出部８を有する。同図において、突出部８は山型の形状を有する。この時、図２（ｃ）に示すように、突出部８は配列方向Ｙに対して角度θ１を有し、配列方向Ｙに向かって高さＡ、幅Ｂの大きさで突出するように形成されている。そして、突出部８は、配線材２を接続するための接続電極として機能する部分に形成されている。
【００２７】
図２（ｂ）は太陽電池を裏面側から見た平面図である。裏面に形成された集電電極も、受光面側に形成された集電電極と同様、複数の細線電極４１Ａ，４１Ａ・・・を有している。同図に示すように、細線電極４１Ａは、太陽電池３の配列方向Ｙを短手方向とし、配列方向Ｙと略直交する方向Ｘを長手方向とし、配列方向Ｙに沿って複数本配列されている。そして、細線電極４１Ａの一部は、配線材２を接続するための接続電極としても機能する。細線電極４１Ａ、４１Ａ…は、光入射によって光電変換部５で生成された電子・正孔のキャリアを集めるための電極である。細線電極４１Ａ，４１Ａ…は、光電変換部５の裏面の略全域にわたって、互いに平行に配列されている。
【００２８】
また、図２（ｂ）に示すように、細線電極４１Ａは、配線材２が接続される領域に、隣接する細線電極４１Ａに向かって突出する突出部８を有している。裏面側における細線電極４１Ａの寸法、本数は、光電変換部５の寸法、物性等を考慮して適宜設定される。尚、裏面側の集電電極４１は、これに限らず種々の構成をとることができる。例えば、裏面全面に導電材を形成して集電電極としても良い。
【００２９】
尚、受光面及び裏面に形成した突出部８のうち、配線材２の端部が配される突出部８１は、配線材２の端部からはみ出すことのないように小さく形成されることが好ましい。また、本実施形態において、受光面及び裏面に夫々形成した突出部８の向きは、受光面から投影した場合、互いに逆向きとなるように形成したが、同じ向きになるように形成してもよい。また、突出部８の突出方向は、全て同一方向に形成されているが、混在するよう形成してもよい。尚、本実施形態においては突出部８は複数の細線電極４Ａ、４１Ａの配線材２に対応する領域全てに形成したが、一部にのみ形成してもよい。また、細線電極４Ａ、４１Ａの配列方向において最外部に設けられた細線電極４Ａ、４１Ａ上には、配線材２からはみ出ることのないよう突出部８の高さＡを小さくしても良いし、突出部８を形成しなくても良い。また、突出部の幅Ｂは、配線材２からはみ出ることのない大きさとすることが好ましい。
【００３０】
集電電極４、４１は、例えば、エポキシ樹脂をバインダー、導電性粒子をフィラーとした熱硬化型の導電性ペーストより形成される。また、単結晶シリコン太陽電池、多結晶シリコン太陽電池などの場合には、これに限らず、銀、アルミニウムなどの金属粉末とガラスフリットと、有機質ビヒクルなどから構成される、焼成型ペーストを用いてもよい。また、銀、アルミニウムなどの一般的な金属材料を用いて形成しても良い。
【００３１】
（配線材の接続）
図３（ａ）は配線材２と細線電極４Ａとの接続関係を説明するための受光面側から見た平面図である。図３（ｂ）は図３（ａ）に示す領域βで囲む箇所の拡大図である。図４は図３に示すＢ−Ｂ線間で切断した拡大断面図である。
【００３２】
図３（ａ）及び図３（ｂ）に示すように、配線材２は太陽電池３の配列方向Ｙに沿って突出部８上に配されている。また、突出部８は配列方向Ｙに沿って突出している。
【００３３】
図４に示すように、配線材２は、銅等の芯材２ａと、表面に形成された半田等の導電体層２ｂとによって構成されている。そして、配線材２の導電体層２ｂに細線電極４Ａ及び突出部８がめり込むことにより配線材２と細線電極４Ａとの電気的な接続を行っている。また、配線材２と太陽電池３とは樹脂接着材７により機械的に接続されている。また、図３（ｂ）に示すように、突出部８の周辺部も樹脂接着材７により覆われるように配線材２と太陽電池３とが接着されている。尚、同図に示すように樹脂接着材７は隣り合う細線電極によって分断されても良い。
【００３４】
樹脂接着材７の材料としては、例えば、エポキシ樹脂、アクリル樹脂、ポリイミド樹脂、フェノール樹脂、ウレタン樹脂、シリコン樹脂などが挙げられ、これらから選ばれる少なくとも一種、あるいは、これらの樹脂の混合体、共重合体などを適用することができる。樹脂接着材７は、ニッケル、銅、銀、アルミニウム、錫、金などから選ばれる金属粒子を付与することにより導電性を有してもよいし、絶縁性であってもよい。導電性を有する樹脂接着材７の場合は配線材２と太陽電池３との電気的な接続を導電性粒子を介して行ってもよい。
【００３５】
（作用及び効果）
本実施形態に係る太陽電池モジュール１によれば、配線材２は、細線電極４Ａの一部に隣り合う細線電極４Ａに向かって突出するように設けられた突出部８上に配置され、配線材２は突出部８上で接続されている。このとき、配線材２の長手方向は、配列方向Ｙに沿う方向になるため突出部の突出方向と同じ方向となる。
【００３６】
配線材２は、配線材２と太陽電池３との接着後においても熱により膨張・収縮する。このとき、配線材２は、配線材２の短手方向よりも長手方向（配列方向Ｙ）において大きく膨張・収縮する。このような場合、従来において、細線電極４Ａ、４１Ａと配線材２との接続界面には、配線材２の膨張・収縮による長手方向（配列方向Ｙ）からの力が、細線電極４Ａ、４１Ａの短手方向に対して垂直に加わる。よって、配線材２の長手方向（配列方向Ｙ）からの力は、そのままの力の大きさで細線電極４Ａ、４１Ａと配線材２との接続部に加わることとなり、接続部の界面に応力が集中していた。
【００３７】
そこで、本実施形態では、細線電極４Ａの配線材２が接続される領域に、配線材２の長手方向（配列方向Ｙ）に向かって突出する突出部８が形成されている。この時、突出部８は配線材２の長手方向（配列方向Ｙ）加わる力に対して角度θ１を有するように設けられている。よって、配列方向Ｙから細線電極４Ａ、４１Ａに加わる力は、突出部８の山型状の傾斜に沿った方向の力と、傾斜に対して垂直な方向の力とに分散される。この時、細線電極４Ａ、４１Ａへ印加される力は、突出部の傾斜に対して垂直な力である。従って、配線材２の長手方向（配列方向Ｙ）からの応力が細線電極４Ａ、４１Ａに直接加わった場合と比べ、突出部８により、配線材２と細線電極４Ａ、４１Ａとの界面加わる応力を低減することができる。よって、配線材２と細線電極４Ａ、４１Ａとの界面の接着強度の低下を抑制し、太陽電池モジュール１の信頼性を高めることができる。
【００３８】
また、配線材２と太陽電池３とは樹脂接着材７により機械的に接続され、突出部８の周辺部も樹脂接着材７により覆われるように接着されている。よって、細線電極４Ａ、４１Ａと樹脂接着材７との接着面積を大きくすることができるため、接着強度の低下を抑制し、太陽電池モジュール１の信頼性を高めることができる。
【００３９】
また、配線材２は突出部８上で接続されているため、突出部８がない場合と比べて、配線材２の接着面積を大きくすることができる。よって、配線材２と太陽電池３との接着強度を高めることができ、太陽電池モジュール１の信頼性を高めることができる。
【００４０】
また、本実施形態において、受光面側及び裏面側に夫々設けた突出部８は同一の方向に形成したが、同一面内において異なる方向となるように形成してもよい。このような場合においても、配線材２の膨張・収縮により発生した応力を低減することができる。
【００４１】
また、本実施形態において、突出部８により樹脂接着材７が分断されている。このため、樹脂接着材７の膨張・収縮により発生した応力を低減することができる。
【００４２】
また、本実施形態において、細線電極４Ａと配線材２とは配線材２の導電体層２ｂにめり込むことにより、電気的な接続をおこなっている。よって、導電性接着材等を介して電気的な接続を行う場合と比べて、電気的な抵抗を低減することができ、太陽電池モジュールの特性を改善することができる。
【００４３】
（変形例）
尚、本実施形態において、突出部８の形状は山型状に形成したがこれに限らず図５の突出部８の形状を示す拡大平面図に示すように円弧状、台形状等、種々の形態をとることができる。また、図５（ｅ）に示すように、突出部８の頂部つながっていなくても良い。これらのような場合においても、配線材２が接続される領域に同図に示すような突出部８を形成することにより、第１実施形態と同様に配線材２と太陽電池３との膨張・収縮により発生した応力を低減することができ、太陽電池モジュール１の信頼性を高めることができる。
《第２実施形態》
本発明の第２実施形態について、図６及び図７を参照しながら説明する。なお、以下の説明において、上記第１実施形態と同一又は類似の部分についての説明は省略する。
【００４４】
本実施形態と第１実施形態の異なる点は、補助電極４Ｃを設けた点である。
【００４５】
（太陽電池）
図６（ａ）及び図６（ｂ）は第２実施形態に係る太陽電池３を受光面側及び裏面側から見た平面図である。図６（ｃ）は図６（ａ）に示す領域α２で囲む箇所の拡大図である。
【００４６】
図６（ａ）及び図６（ｂ）に示すように、太陽電池３の受光面上及び裏面上には第１実施形態と同様の細線電極４Ａ、４１Ａ、補助電極４Ｃ及び突出部８が形成されている。細線電極４Ａ、４１Ａは、太陽電池３の配列方向Ｙを短手方向とし、配列方向Ｙと略直交する方向Ｘを長手方向とし、配列方向Ｙに沿って複数本配列されている。そして、補助電極４Ｃ、４１Ｃは、同図に示すように、突出部８の頂部をつなぐように太陽電池３の配列方向Ｙに沿って延在するよう形成されて、補助電極４Ｃ、４１Ｃと細線電極４Ａ、４１Ａとは電気的に接続されている。そして、補助電極４Ｃ、４１Ｃの幅は、細線電極４Ａ、４１Ａと同等から１０倍程度となるよう形成されている。補助電極４Ｃ、４１Ｃは細線電極４Ａ、４１Ａが収集したキャリアを集電するバスバー電極としても機能すると共に、配線材２が接続される接続電極としても機能する。
【００４７】
また、図６（ｃ）に示すように、第１実施形態と同様に突出部８は配列方向Ｙに対して角度θ２を有するように形成されている。
【００４８】
（配線材の接続）
図７（ａ）は配線材２及び細線電極４Ａの接続関係を説明するために受光面側から見た平面図である。図７（ｂ）は図７（ａ）に示す領域β２で囲む箇所の拡大図である。
【００４９】
図７（ａ）及び図７（ｂ）に示すように、配線材２は太陽電池の配列方向Ｙに沿って突出部８上に配されている。また、突出部８は配列方向Ｙに沿う方向に突出している。
【００５０】
また、同図に示すように、配線材２は補助電極４Ｃ上に配され、配線材２の長手方向は太陽電池３の配列方向Ｙに沿って延在するように配置されている。このように配線材２を配置することで、配線材２の長手方向は補助電極４Ｃの長手方向と同じ方向となる。
【００５１】
また、図７（ｂ）に示すように、配線材２と太陽電池３とは樹脂接着材７により機械的に接続されている。そして、配線材２の導電体層２ｂに少なくとも細線電極４Ａ、補助電極４Ｃ及び突出部８のどちらか一方がめり込むことにより電気的な接続を行っている。また、同図に示すように、突出部８及び補助電極４Ｃの周辺部も樹脂接着材７により覆われ、接着されている。
【００５２】
（作用及び効果）
本実施形態においても、第１実施形態と同様の効果を奏することができる。
【００５３】
また、本実施形態においては、配線材２は突出部８及び補助電極４Ｃ、４１Ｃ上にも接続されるため、接着強度を高めることができる。
【００５４】
また、突出部８の頂部をつなぐように配列方向Ｙに沿って延在して補助電極４Ｃ、４１Ｃが形成されている。そして、配線材２は補助電極４Ｃ、４１Ｃにも接続されている。よって、細線電極４Ａ、４１Ａと配線材２との接続を確実に行うことができ、太陽電池モジュールの信頼性を向上することができる。
【００５５】
また、補助電極４Ｃ、４１Ｃは細線電極４Ａ、４１Ａと同等から１０倍程度となるよう形成されている。よって、配線時の位置ずれなどにより、補助電極４Ｃ、４１Ｃがはみ出ることを抑制する。
（実施例）
以下、本発明に係る太陽電池モジュールについて、実施例を挙げて具体的に説明する。
【００５６】
本発明の実施例として、第１実施形態に係わる太陽電池モジュールを以下のように作製した。以下の作製方法では、工程を工程１〜５に分けて説明する。
【００５７】
＜工程１＞光電変換部形成
まず、約１Ω・ｃｍの抵抗率と約２００μｍの厚みとを有する約１２５ｍｍ角のｎ型単結晶シリコン基板を準備した。次に、ＣＶＤ法を用いて、ｎ型単結晶シリコン基板の受光面上に、約５ｎｍの厚みを有するｉ型非晶質シリコン層と、約５ｎｍの厚みを有するｐ型非晶質シリコン層とをこの順序で形成した。
【００５８】
次に、ｎ型単結晶シリコン基板の裏面上に、ＣＶＤ法を用いて約５ｎｍの厚みを有するｉ型非晶質シリコン層と、約５ｎｍの厚みを有するｎ型非晶質シリコン層とをこの順序で形成した。
【００５９】
次に、スパッタ法を用いて、ｐ型非晶質シリコン層及びｎ型非晶質シリコン層の各々の上に、約１００ｎｍの厚みを有するＩＴＯ膜をそれぞれ形成した。
【００６０】
以上の工程により、実施例に係る太陽電池の光電変換部を作製した。
【００６１】
＜工程２＞集電電極形成
次に、光電変換部の受光面側及び裏面側に配されたＩＴＯ膜の表面に、夫々印刷法により、エポキシ系熱硬化型の銀ペーストを用いて、スクリーン印刷法により以下の形状を有する集電電極を形成した。
【００６２】
第１実施形態係わる実施例１〜５のサンプルについて、幅が約１００μｍ、厚みが約４０μｍの細線電極４Ａ，４１Ａを約２ｍｍのピッチで複数本形成した。また、突出部８は、幅Ｂが２ｍｍ、配列方向Ｙに対する突出部８の角度θ１が１５、３０、４５、６０、７５度となるよう実施例１、２、３、４、５のサンプルを夫々形成した。
【００６３】
＜工程３＞配線材接続工程
次に、実施例１〜５のサンプルの受光面側及び裏面側の突出部８近傍の所定の箇所に、ディスペンサー等により熱硬化型エポキシ系樹脂を含む樹脂接着材を塗布した。次いで、各サンプルに塗布した樹脂接着材上に、銅からなる芯材の周りを半田からなる導電体層で覆った配線材を配置した。
【００６４】
そして、太陽電池上に配された配線材２を順次上下から加熱部で挟み、所定の圧力をかけながら加熱し、配線材２と太陽電池３、３…との接続を行った。また、実施例１〜５のサンプルについては、配線材表面に形成された導電体層内に接続電極の突起がめり込むように圧力を調整した。尚、夫々の圧力は予備実験によって予め求めておいた。
（比較例）
突出部を形成しない以外は実施例１〜５のサンプルと同様にして比較例１のサンプルを作成した。
（結果）
実施例１〜５及び比較例１に係る太陽電池モジュールについて、温度サイクル試験（ＪＩＳ  Ｃ８９１７）を３倍の期間で行った。そして、温度サイクル試験により発生した太陽電池モジュールの出力の劣化率を、数１に示すように試験前変換効率と試験後変換効率とから算出した。
【００６５】
【数１】
2010118705.tif 000003
【００６６】
実施例１〜５及び比較例１に係る太陽電池モジュールについての結果を表１に示す。
【００６７】
【表１】
2010118705.tif 000004
【００６８】
表１から比較例１に対して、実施例１〜５は劣化率が改善したことが分かる。これらの結果から、実施例１〜５のサンプルは細線電極上の配線材が接続される領域に太陽電池の配列方向Ｙに対して角度θ１を有するように突出部が形成されているため、配線材の熱膨張・伸縮によって太陽電池の配列方向Ｙに向かって加わる応力が低減したと考えられる。よって、配線材と細線電極との界面における接着強度の低下が抑制されたため、太陽電池モジュールの劣化率が改善されたと考えられる。
【符号の説明】
【００６９】
１  太陽電池モジュール
２  配線材
２ａ  芯材
２ｂ  導電体層
３  太陽電池
４Ａ、４１Ａ  細線電極
４Ｃ、４１Ｃ  補助電極
５  光電変換部
７  樹脂接着材
８  突出部
【図１】
2010118705.tif 000005
【図２】
2010118705.tif 000006
【図３】
2010118705.tif 000007
【図４】
2010118705.tif 000008
【図５】
2010118705.tif 000009
【図６】
2010118705.tif 000010
【図７】
2010118705.tif 000011
【図８】
2010118705.tif 000012
【図９】
2010118705.tif 000013